(57)【特許請求の範囲】
【請求項１】
導電性材料で形成される導電性線条部及び／又は車外からの視野を遮蔽する遮蔽層がいずれかの面に積層したガラス板を形成する第１工程と、
極性有機溶媒に有機酸を溶解した溶液で、前記ガラス板の面のうちの少なくとも前記導電性線条部及び／又は前記遮蔽層を含む領域を洗浄する第２工程と、
前記第２工程の後に、前記導電性線条部及び／又は前記遮蔽層が積層した前記ガラス板の面に所定の機能を与えるための機能液を塗布することで、当該ガラス板の面に機能性被膜を形成する第３工程と、
を含む、
車両用の窓ガラスの製造方法。
【請求項２】
前記有機酸は、酢酸、プロピオン酸、マロン酸、マレイン酸、クエン酸、イソクエン酸、リンゴ酸、酒石酸、及び乳酸のうち少なくとも１種以上で構成される、
請求項１に記載の車両用の窓ガラスの製造方法。
【請求項３】
前記極性有機溶媒は、メタノール、エタノール、ｎ−プロパノール、イソプロパノール、イソブタノール、又はそれらの混合溶媒である、
請求項１又は２に記載の車両用の窓ガラスの製造方法。
【請求項４】
前記機能液はシラン化合物を含む、
請求項１から３のいずれか１項に記載の車両用の窓ガラスの製造方法。
【請求項５】
前記導電性線条部はガラス材料を含む、
請求項４に記載の車両用の窓ガラスの製造方法。
【請求項６】
前記ガラス板の前記導電性線条部の形成される面の周縁部には、車外からの視野を遮蔽する遮蔽層が設けられ、
前記遮蔽層はガラス材料を含む、
請求項４又は５に記載の車両用の窓ガラスの製造方法。
【請求項７】
前記機能液は紫外線カットコーティング液である、
請求項１から６のいずれか１項に記載の車両用の窓ガラスの製造方法。
【請求項８】
前記導電性材料は銀を含む、
請求項１から７のいずれか１項に記載の車両用の窓ガラスの製造方法。
【請求項９】
前記窓ガラスはリアガラスとして利用される、
請求項１から８のいずれか１項に記載の車両用の窓ガラスの製造方法。
【発明の詳細な説明】
【技術分野】
【０００１】
本発明は、車両用の窓ガラスに関する。
【背景技術】
【０００２】
自動車に取り付けられる車両用の窓ガラス（特に、リアガラス）の表面には、結露を除去するため又は氷結を溶かすようワイパーを加熱するための熱線、所定の電波を受信するためのアンテナ等を構成するパターンを有する導電性線条部が設けられることがある。この導電性線条部は、例えば、導電性の銀ペーストを窓ガラスの表面上に印刷し焼成することにより形成される。
【０００３】
従来、この導電性線条部の摩耗劣化を防止する方法として、ガラス板の面上に積層された導電性線条部を緻密で硬度の大きい銅、ニッケル等で被覆する方法、導電性線条部の表面にガラス層を形成する方法が知られている。例えば、特許文献１では、導電性線条部を形成する導電性ペーストに低融点ガラスの粉末を含ませることで、低融点ガラスを滲出させ、導電性線条部の表面にガラス層を形成する方法が提案されている。
【先行技術文献】
【特許文献】
【０００４】
【特許文献１】特開平１１−３２２３７１号公報
【発明の概要】
【発明が解決しようとする課題】
【０００５】
しかしながら、導電性線条の表面に金属層を形成する方法及びガラス層を形成する方法では、共に、導電性線条部を被覆するための余計な材料を利用する。そのため、コストが高くなってしまうという問題点があった。また、導電性線条部をガラス層で被覆する方法では、ガラス成分の増加に伴い比抵抗が上昇するため、導電性線条部に流れる電流値が低下してしまい、高い発熱性能を得るのが困難になってしまうという問題点があった。更に、特許文献１で開示される方法では、低融点ガラスの滲出を精度よくコントロールするのが難しい。そのため、導電性線条部を十分に被覆するガラス層が形成されず、導電性線条部の劣化を十分に防止することができない可能性があるという問題点があった。
【０００６】
本発明は、一側面では、このような実情を鑑みてなされたものであり、その目的は、低コストでかつ十分に導電性線条部の劣化を防止する技術を提供することである。
【課題を解決するための手段】
【０００７】
本発明は、上述した課題を解決するために、以下の構成を採用する。
【０００８】
すなわち、本発明の一側面に係る窓ガラスは、車両用の窓ガラスであって、ガラス板と、前記ガラス板のいずれかの面に導電性材料を所定のパターンを有するように積層することで形成される導電性線条部と、所定の機能を与えるための機能液を前記導電性線条部の積層された前記ガラス板の面に塗布することで、前記導電性線条部を被覆するよう構成された機能性被膜と、を備える。
【０００９】
当該構成によれば、ガラス板の面上に形成される導電性線条部は機能性被膜によって被覆される。すなわち、機能液を塗布することでガラス板に所定の機能を付与する機能性被膜を形成するとともに、その形成される機能性被膜で導電性線条部を被覆することによって、導電性線条部の劣化を防止することができる。換言すると、ガラス板に所定の機能を付与する役割を有する機能性被膜に、導電性線条部を保護する役割を追加的に担わせることができる。そのため、導電性線条部の劣化を低コストで防止することができる。また、機能液を塗布する領域を制御するのは非常に容易であるため、導電性線条部を十分に被覆する機能性被膜を容易に形成することができる。したがって、当該構成によれば、低コストでかつ十分に導電性線条部の劣化を防止することができる。
【００１０】
なお、導電性線条部の所定のパターンは、例えば、デフォッガ、デアイサー、アンテナ等の用途に応じて決定される。導電性材料は、例えば、銀、金、白金等であってもよく、導電性線条部の上記用途を達成可能であれば実施の形態に応じて適宜選択されてもよい。
【００１１】
また、機能液は、ガラス板に付与する機能に応じて選択されてもよい。機能液は、例えば、紫外線カットコーティング液、赤外線（ＩＲ）カットコーティング液、防曇コーティング液、撥水コーティング液、防汚コーティング液、低反射コーティング液、電磁遮蔽コーティング液、着色コーティング液等である。機能性被膜の種類は、適用する機能液によって定まる。例えば、紫外線カットコーティング液を機能液として使用した場合には、機能性被膜は、紫外線をカットする機能を有する被膜となる。
【００１２】
また、上記一側面に係る窓ガラスの別の形態として、前記機能液はシラン化合物を含むものであってもよい。当該構成によれば、機能液に含まれるシラン化合物とガラス板に含まれるケイ素化合物とが反応して、ガラス板と機能液との界面でシロキサン結合（-Si-O-Si-）を形成する。これによって、機能性被膜は導電性線条部を含むガラス板表面を強固に被覆することができ、導電性線条部の劣化を十分に防止することができる。
【００１３】
また、上記一側面に係る窓ガラスの別の形態として、前記導電性線条部はガラス材料を含んでもよい。当該構成によれば、機能液に含まれるシラン化合物と導電性線条部のガラス材料に含まれるケイ素化合物とが反応して、機能液と導電性線条部との界面でシロキサン結合（-Si-O-Si-）を形成する。これによって、機能性被膜は導電性線条部を強固に被覆することができ、導電性線条部の劣化を十分に防止することができる。
【００１４】
また、上記一側面に係る窓ガラスの別の形態として、前記ガラス板の前記導電性線条部の形成される面の周縁部には、車外からの視野を遮蔽する遮蔽層が設けられてもよく、前記遮蔽層はガラス材料を含んでもよい。当該構成によれば、導電性線条部を囲むように遮蔽層が形成され、この遮蔽層はガラス材料を含む。そのため、機能液に含まれるシラン化合物と遮蔽層のガラス材料に含まれるケイ素化合物とが反応して、機能液と遮蔽層との界面でシロキサン結合（-Si-O-Si-）を形成する。これによって、機能性被膜は、導電性線条部の周囲を強固に被覆することができ、機能性被膜と遮蔽層の界面から雨等に含まれる硫黄等の進入を防止し、導電性線条部の劣化を十分に防止することができる。
【００１５】
また、上記一側面に係る窓ガラスの別の形態として、前記機能液は紫外線カットコーティング液であってもよい。当該構成によれば、車内に侵入する紫外線をカットするとともに、導電性線条部の劣化を低コストでかつ十分に防止することができる。
【００１６】
また、上記一側面に係る窓ガラスの別の形態として、前記導電性材料は銀を含んでもよい。銀は、導電性が高く、比較的に入手が容易で、低価格である。そのため、当該構成によれば、低コストで質のよい導電性線条部を形成することができる。更に、銀は、雨などに含まれる硫黄等と比較的に化学反応しやすいため、導電性線条部を形成する導電性材料が銀を含む場合には、機能性被膜で被覆することで雨などから導電性線条部を保護する本発明が重要な技術となる。
【００１７】
また、上記一側面に係る窓ガラスの別形態として、前記窓ガラスはリアガラスであってもよい。リアガラスには一般的に機能液は塗布されない。当該構成によれば、そのようなリアガラスに敢えて機能液を塗布することで、リアガラスに形成された導電性線条部の劣化を防止することができる。
【００１８】
また、本発明の一側面に係る車両用の窓ガラスの製造方法は、導電性材料で形成される導電性線条部及び／又は車外からの視野を遮蔽する遮蔽層がいずれかの面に積層したガラス板を形成する第１工程と、極性有機溶媒に有機酸を溶解した溶液で、前記ガラス板の面のうちの少なくとも前記導電性線条部及び／又は前記遮蔽層を含む領域を洗浄する第２工程と、前記第２工程の後に、前記導電性線条部及び／又は前記遮蔽層が積層した前記ガラス板の面に所定の機能を与えるための機能液を塗布することで、当該ガラス板の面に機能性被膜を形成する第３工程と、を含む。
【００１９】
従来、導電性線条部及び／又は遮蔽層がいずれかの面に積層したガラス板を形成した場合、当該ガラス板の面を洗浄水で洗浄する洗浄工程が実施される。具体的には、洗浄工程は、いわゆるセリコ洗浄として、酸化セリウムを主成分とする洗浄剤を水に分散した洗浄液を用いてガラス板の面を洗浄した後に、洗浄剤が残らないように当該ガラス板の面を水でよく洗浄することで行われる。本件発明者らは、この従来の洗浄工程では、次のような２つの問題点が生じることを見出した。
【００２０】
第１に、この洗浄工程の後に、洗浄水を乾燥する乾燥工程が実施されるところ、導電性線条部及び遮蔽層とガラス表面とは水濡れ性が異なり、導電性線条部及び遮蔽層は、一般的に水をはじく傾向にある。そのため、導電性線条部及び遮蔽層とガラス表面との境に洗浄水が溜まってしまい、当該洗浄水の乾燥に時間がかかってしまうという問題点が生じることを本件発明者らは見出した。
【００２１】
第２に、仮に、上記洗浄工程の後に、導電性線条部及び／又は遮蔽層が積層したガラス板の面に機能液を塗布して、当該ガラス板の面に機能性被膜を形成したとする。この場合に、機能液を乾燥する工程を実施すると、導電性線条部及び遮蔽層とガラス表面とは機能液の定着しやすさが異なるため、具体的には、導電性線条部及び遮蔽層の表面に機能液が定着しにくいため、導電性線条部及び／又は遮蔽層の領域で機能性被膜が剥離しうるという問題点が生じることを本件発明者らは見出した。
【００２２】
これに対して、上記構成に係る製造方法では、導電性線条部及び／又は遮蔽層が積層したガラス板の面に機能液を塗布する第３工程の前に、極性有機溶媒に有機酸を溶解した溶液で当該ガラス板の面を洗浄する第２工程が実施される。本件発明者らは、これによって、上記２つの問題点が解決することを見出した。したがって、上記構成によれば、窓ガラスの製造効率を高めることができ、かつ、導電性線条部及び／又は遮蔽層上の機能性被膜が剥がれるのを抑制することができる。
【００２３】
なお、本件発明者らは、極性有機溶媒に有機酸を溶解した溶液での洗浄を実施することで、上記２つの問題点が解決する理由を次のように考えている。
【００２４】
すなわち、導電性線状部及び遮蔽層の表面は、ガラス板表面と比べて微細な凹凸が形成されており、その凹凸に有機物を主成分とする汚れ成分が入り込んでいる。従来のいわゆるセリコ洗浄だけでは、凹凸内の汚れが充分除去できていないと想定され、その汚れにより洗浄水のはじきが生じやすく、また水がはじく部分は機能液もはじく傾向にあり、機能液が定着しにくい。それに対して、有機酸の極性溶媒溶液による洗浄を実施すると、有機溶媒は水と比べて表面張力が小さいので、有機酸の極性溶媒溶液は、導電性線状部及び遮蔽層の表面に形成された凹凸の奥まで浸透する。そして、有機酸が、汚れを除去し、また凹凸内に残留して汚れの再付着を防止する。そのため、その後のセリコ洗浄で汚れ成分を効率よく除去でき、これによって、水のはじきが生じ難くなり、かつ、導電性線状部及び遮蔽層の表面に機能液が定着しやすくなるため、上記２つの問題点が解決すると想定される。
【００２５】
なお、上記有機酸は、酢酸、プロピオン酸、マロン酸、マレイン酸、クエン酸、イソクエン酸、リンゴ酸、酒石酸、及び乳酸のうち少なくとも１種以上で構成されてよい。
【００２６】
また、上記極性有機溶媒は、メタノール、エタノール、ｎ−プロパノール、イソプロパノール、イソブタノール、又はそれらの混合溶媒であってよい。
【発明の効果】
【００２７】
本発明によれば、低コストでかつ十分に導電性線条部の劣化を防止することができる。
【図面の簡単な説明】
【００２８】
【図１】図１は、実施の形態に係る窓ガラスを模式的に例示する平面図である。
【図２】図２は、実施の形態に係る窓ガラスを模式的に例示する部分断面図である。
【図３】図３は、実施の形態に係る窓ガラスのシェーピング工程を模式的に例示する。
【図４】図４は、実施の形態に係る機能液の塗布システムを例示する。
【図５】図５は、実施の形態に係る塗布工程を例示する。
【図６】図６は、実施の形態に係るガラス板の右側辺部に機能液を塗布する際のガラス板の移動方向を例示する。
【図７】図７は、実施の形態に係るガラス板の上辺部に機能液を塗布する際のガラス板の移動方向を例示する。
【図８】図８は、実施の形態に係るガラス板の左側辺部に機能液を塗布する際のガラス板の移動方向を例示する。
【図９】図９は、他の形態に係る導電性線条部の断面を例示する。
【図１０】図１０は、実施例に係る導電性線条部の耐久性試験の結果を示す。
【図１１】図１１は、比較例に係る導電性線条部の耐久性試験の結果を示す。
【図１２】図１２は、実施例及び参考例に係る機能性被膜の品質結果を示す。
【発明を実施するための形態】
【００２９】
以下、本発明の一側面に係る実施の形態を、図面に基づいて説明する。ただし、以下で説明する各実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００３０】
§１  第１実施形態
§１．１  構成例
＜窓ガラス＞
まず、図１及び図２を用いて、第１実施形態に係る窓ガラス１について説明する。図１は、第１実施形態に係る窓ガラス１を模式的に例示する平面図である。また、図２は、第１実施形態に係る窓ガラス１を模式的に例示する部分断面図である。なお、説明の便宜のため、図１の上下方向を「上下」と、図１の左右方向を「左右」と称することとする。図１は、車内側から見た窓ガラス１を例示している。すなわち、図１の紙面奥側が車外側であり、図１の紙面手前側が車内側である。
【００３１】
第１実施形態に係る窓ガラス１は、自動車に取り付けられる車両用の窓ガラスであって、具体的には自動車のリアガラスである。ただし、本発明の窓ガラスの種類は、リアガラスに限定される訳ではなく、実施の形態に応じて適宜選択可能である。図１に例示されるように、第１実施形態に係る窓ガラス１は略台形状のガラス板１０を備えており、垂直から傾けて自動車に取り付けられる。
【００３２】
そして、図２に例示されるように、このガラス板１０は車内側の第１面１１と車外側の第２面１２とを有しており、車内側の第１面１１の周縁部には、車外からの視野を遮蔽する遮蔽層４が設けられている。また、ガラス板１０の車内側の第１面１１における遮蔽層４上及び内側の領域には、所定のパターンを有する導電性線条部２が形成されている。そして、図２に例示されるように、この導電性線条部２を被覆するように機能性被膜３が第１面１１に形成されている。以下、これらの各構成要素について説明する。
【００３３】
＜ガラス板＞
まず、ガラス板１０について説明する。第１実施形態に係るガラス板１０は、自動車の窓ガラスとして利用され、取り付けられる自動車の窓枠に応じた形状に構成される。第１実施形態では、ガラス板１０は、平面視では略台形状であり、また、側面視では、第１面１１側が凹となり、第２面１２側が凸となるように、周縁部から中央部にかけて湾曲した形状に形成されている。
【００３４】
このようなガラス板１０は、実施の形態に応じて、種々の構成が可能である。また、このガラス板１０には自動車用の公知のガラス板を利用することができる。例えば、ガラス板１０には、熱線吸収ガラス、一般的なクリアガラス若しくはグリーンガラス、又はＵＶグリーンガラスが利用されてもよい。ただし、このようなガラス板１０は、自動車が使用される国の安全規格に沿った可視光線透過率を実現する必要がある。例えば、日射吸収率、可視光線透過率などが安全規格を満たすように調整することができる。以下に、クリアガラスの組成の一例と、熱線吸収ガラス組成の一例を示す。
【００３５】
（クリアガラス）
ＳｉＯ2:７０〜７３質量％
Ａｌ2Ｏ3：０．６〜２．４質量％
ＣａＯ：７〜１２質量％
ＭｇＯ：１．０〜４．５質量％
Ｒ2Ｏ：１３〜１５質量％（Ｒはアルカリ金属）
Ｆｅ2Ｏ3に換算した全酸化鉄（Ｔ−Ｆｅ2Ｏ3）：０．０８〜０．１４質量％
【００３６】
（熱線吸収ガラス）
熱線吸収ガラスの組成は、例えば、クリアガラスの組成を基準として、Ｆｅ2Ｏ3に換算した全酸化鉄（Ｔ−Ｆｅ2Ｏ3）の比率を０．４〜１．３質量％とし、ＣｅＯ2の比率を０〜２質量％とし、ＴｉＯ2の比率を０〜０．５質量％とし、ガラスの骨格成分（主に、ＳｉＯ2やＡｌ2Ｏ3）をＴ−Ｆｅ2Ｏ3、ＣｅＯ2およびＴｉＯ2の増加分だけ減じた組成とすることができる。
【００３７】
なお、ガラス板１０の種類は、クリアガラス、熱線吸収ガラス等に限られず、実施の形態に応じて適宜選択可能である。例えば、ガラス板１０は、アクリル系、ポリカーボネート系等の樹脂窓であってもよい。
【００３８】
また、第１実施形態に係る窓ガラス１０１の厚みは、特には限定されなくてもよい。ただし、軽量化の観点からは、窓ガラス１０１の厚みは、２．２〜５．１ｍｍの範囲で設定されてもよく、２．４〜３．８ｍｍの範囲で設定されてもよく、２．７〜３．２ｍｍの範囲で設定されてもよい。更に、窓ガラス１０１の厚みは３．１ｍｍ以下となるように設定されてもよい。
【００３９】
＜遮蔽層＞
次に、遮蔽層４について説明する。図１に例示されるように、第１実施形態では、遮蔽層４は、ガラス板１０の第１面１１の周縁部に形成されている。遮蔽層４は、車外からガラス板１０の取り付け部分等を見えないようにするために設けられる。
【００４０】
この遮蔽層４の材料は、車外からの視野を遮蔽可能であれば、実施の形態に応じて適宜選択されてもよく、黒色、茶色、灰色、濃紺等の濃色のセラミックを用いてもよい。例えば、黒色のセラミックをスクリーン印刷等によってガラス板１０の車内側の第１面１１上に積層し、ガラス板１０と共に積層したセラミックを加熱する。これによって、窓ガラス１の周縁部に一層構造の遮蔽層４を形成することができる。なお、遮蔽層４に利用するセラミックは、種々の材料を利用することができる。例えば、以下の組成のセラミックを遮蔽層４に利用することができる。
【００４１】
【表１】
0006510919.tif 000002
＊１，主成分：酸化銅、酸化クロム、酸化鉄及び酸化マンガン
＊２，主成分：ホウケイ酸ビスマス、ホウケイ酸亜鉛
【００４２】
なお、この遮蔽層４の厚みは適宜設定可能である。例えば、遮蔽層４の厚みは、１０μｍ〜２０μｍの範囲で設定することができる。この遮蔽層４は、車外からの視野を遮蔽する他、紫外線をカットすることで、ガラス板１０を車体に取り付けるための接着剤の劣化を防止することができる。
【００４３】
＜導電性線条部＞
次に、導電性線条部２について説明する。図１及び図２に例示されるように、第１実施形態に係る導電性線条部２は、自動車の車内側に向けられるガラス板１０の第１面１１に形成されている。そして、導電性線条部２は、ガラス板１０（窓ガラス１）の結露を除去するための熱線を構成するパターンを有している。
【００４４】
具体的には、導電性線条部２は、左右方向に延びる複数本（図１では６本）の熱線部２１と、熱線部２１の両端部をそれぞれ連結するように上下方向の延びる一対のバスバー部２２と、バスバー部２２に接続端子を取り付けるための接続部２３と、を備えている。ただし、熱線部２１の形状及び本数、バスバー部の形状及び本数、並びに接続部２３の位置は、このような例に限定される訳ではなく、実施の形態に応じて適宜設計可能である。なお、第１実施形態では、バスバー部２２は遮蔽層４上に形成されており、熱線部２１の殆どの部分は遮蔽層４の内側の領域に形成されている。
【００４５】
接続部２３には所定の接続端子が半田付け等により取り付けられ、自動車の電源からの配線（不図示）が接続端子を介してバスバー部２２に連結される。そのため、自動車の運転手は、操作パネル（不図示）を操作することによって、導電性線条部２に電気を供給することができる。
【００４６】
導電性線条部２に電気が供給されると、バスバー部２２を介して各熱線部２１に電流が生じる。そうすると、流れる電気のエネルギーによって各熱線部２１は加熱され、この各熱線部２１の形成された部分でガラス板１０が温められる。これによって、ガラス板１０の第１面１１又は第２面１２についた結露を除去することができる。
【００４７】
このような導電性線条部２は、ガラス板１０の第１面１１に導電性を有する導電性材料を所定のパターンを有するように積層することで形成される。導電性線条部２の材料は、導電性を有していればよく、実施の形態に適宜選択可能である。導電性線条部２の材料の一例として、銀、金、白金等を挙げることができる。例えば、導電性線条部２は、銀粉末、ガラスフリット等を含む導電性の銀ペーストをガラス板１０の第１面１１上に印刷し焼成することによって形成することができる。なお、銀は、導電性が高く、比較的に入手が容易で、低価格である。そのため、低コストで質のよい導電性線条部２を形成するためには、導電性材料は銀を含むのが好ましい。なお、銀は、雨などと比較的に化学反応しやすい。そのため、導電性線条部２を形成する導電性材料が銀を含む場合には、機能性被膜３で被覆することで雨などから導電性線条部２を保護する第１実施形態は重要な技術となる。
【００４８】
また、この導電性線条部２は所定の厚みに形成される。導電性線条部２の厚みは適宜設定可能である。ただし、導電性線条部２の厚みが大きすぎる場合には、後述する機能性被膜３によって導電性線条部２を被覆するのが困難になりうる。この観点から、導電性線条部２の厚みは、３０μｍ以下が好ましく、２５μｍ以下が更に好ましく、２０μｍ以下が特に好ましい。
【００４９】
さらに、この導電性線条部２は所定の粗さに形成される。導電性線条部２の粗さは適宜設定可能である。ただし、この導電性線条部２の表面の粗さが比較的に低くすることで、機能液を流れやすくすることができ、これによって、導電性線条部２を機能性被膜３で被覆しやすいようにすることができる。この観点から、例えば、導電性線条部２の表面粗さＲａは、１μｍ以下が好ましく、０．８μｍ以下が更に好ましく、０．５μｍ以下が特に好ましい。なお、この表面粗さＲａは、例えば、ＪＩＳ  Ｂ０６０１の規定に準拠して測定することができる。
【００５０】
＜機能性被膜＞
次に、機能性被膜３について説明する。図１及び図２に例示されるように、機能性被膜３は、導電性線条部２を被覆するように構成されている。具体的には、図２に例示されるように、機能性被膜３は、導電性線条部２が外部に露出しないように、導電性線条部２を第１面１１との間で被覆している。これによって、機能性被膜３は、導電性線条部２が雨などに接触しないようにする。なお、図２では、導電性線条部２の部分として熱線部２１が例示されているが、導電性線条部２の他の部分も機能性被膜３により被覆される。
【００５１】
ここで、機能液は、ガラス板１０に機能を与えるための機能性材料の添加された液体である。例えば、ガラス板１０に紫外線をカットする機能を与えるための紫外線カットコーティング液を機能液として用いるのが好ましい。また、その他に、赤外線（ＩＲ）カットコーティング液、防曇コーティング液、撥水コーティング液、防汚コーティング液、低反射コーティング液、電磁遮蔽コーティング液、着色コーティング液を機能液として用いることができる。機能液の組成は、実施の形態に応じて適宜設定することができる。以下の表２及び表３は、紫外線カットコーティング液の組成の一例を示す。
【００５２】
【表２】
0006510919.tif 000003
【表３】
0006510919.tif 000004
なお、混合溶媒ＡＰ−７は、エタノール８５．５ｗｔ％、n-プロパノール８．６ｗｔ％、i-プロパノール４．８ｗｔ％の混合液である。ＧＰＴＭＳは、γ−グリシドキシプロピルトリメトキシシランである。ＴＥＯＳは、テトラエトキシシランである。また、「紫外線吸収剤ＴＩＮＵＶＩＮ３６０」は、紫外線吸収剤ＴＩＮＵＶＩＮを３．６ｗｔ％の濃度で水に分散させた液である。すなわち、上記各組成で構成される紫外線カットコーティング液は、γ−グリシドキシプロピルトリメトキシシラン、テトラエトキシシラン等のシラン化合物を含んでいる。
【００５３】
後述の方法によって、このような機能液を導電性線条部２の積層されたガラス板１０の第１面１１に塗布することで、機能性被膜３は形成される。このように形成される機能性被膜３の機能は、塗布した機能液によって定まる。例えば、紫外線カットコーティング液を機能液として使用した場合には、機能性被膜３は、紫外線をカットする機能を有する被膜となる。
【００５４】
なお、この機能性被膜３の膜厚は適宜設定可能である。ただし、機能性被膜３の膜厚が大きいほど、硫化物を含む雨等から導電性線条部２を十分に保護することが可能になる。この観点から、機能性被膜３の膜厚は、１μｍ以上が好ましく、１．５μｍ以上が更に好ましく、２μｍ以上が特に好ましい。
【００５５】
§１．２  製造方法
次に、第１実施形態に係る窓ガラス１の製造方法を説明する。第１実施形態の窓ガラス１は、平らなガラス板をシェーピング工程によって湾曲した後に、塗布工程によって機能液を塗布することで形成される。以下では、各製造工程について説明する。なお、以下で説明する窓ガラス１の製造工程は一例にすぎず、各製造工程は可能な限り変更されてもよい。また、以下で説明する製造工程について、実施の形態に応じて、適宜、ステップの省略、置換及び追加が可能である。
【００５６】
［シェーピング工程］
まず、図３を用いて、第１実施形態に係るガラス板１０のシェーピング工程を説明する。図３は、第１実施形態に係るガラス板１０のシェーピング工程を模式的に例示する。図３に例示されるように、この製造ラインでは、上流から下流に向けて、加熱炉９０１及び成形装置９０２がこの順で配置されている。そして、加熱炉９０１から成形装置９０２及びその下流側に亘ってローラコンベア９０３が配置されており、加工対象となるガラス板１０はこのローラコンベア９０３により搬送される。
【００５７】
ガラス板１０は、加熱炉９０１に搬入される前には、平板状に形成されている。そして、黒色のセラミックをスクリーン印刷等によってガラス板１０の第１面１１の周縁部に積層し、２００℃程度で２０分程度の仮焼きが行われる。これによって、平板状のガラス板１０の周縁部に遮蔽層４が形成される。また、遮蔽層４を形成した後には、銀粉末、ガラスフリット等を含む導電性の銀ペーストが、ガラス板１０の第１面１１上に印刷される。この後に、ガラス板１０は、加熱炉９０１に搬入される。
【００５８】
加熱炉９０１は、種々の構成が可能であるが、例えば、電気加熱炉とすることができる。この加熱炉９０１は、上流側及び下流側の端部が開放する角筒状の炉本体を備えており、その内部に上流から下流へ向かってローラコンベア９０３が配置されている。炉本体の内壁面の上面、下面、及び一対の側面には、それぞれヒータ（図示省略）が配置されており、加熱炉９０１を通過するガラス板１０を成形可能な温度、例えば、ガラスの軟化点付近まで加熱する。例えば、加熱炉９０１は、７００℃程度でガラス板１０を加熱する。これによって、ガラス板１０は成形可能になり、また、銀ペーストが焼成されて導電性線条部２が形成される。
【００５９】
成形装置９０２は、上型９２１及び下型９２２によりガラス板をプレスし、所定の形状に成形するように構成されている。上型９２１は、ガラス板１０の上面全体を覆うような下に凸の曲面形状を有し、上下動可能に構成されている。また、下型９２２は、ガラス板１０の周縁部に対応するような枠状に形成されており、その上面は上型９２１と対応するように曲面形状を有している。この構成により、ガラス板１０は、上型９２１と下型９２２との間でプレス成形され、最終的な曲面形状に成形される。また、下型９２２の枠内には、ローラコンベア９０３が配置されており、このローラコンベア９０３は、下型９２２の枠内を通過するように、上下動可能となっている。そして、図示を省略するが、成形装置９０２の下流側には、徐冷装置（図示省略）が配置されており、成形されたガラス板が冷却される。
【００６０】
［塗布工程］
次に、図４〜図８を用いて、成形したガラス板１０に機能液を塗布する塗布工程について説明する。図４は、第１実施形態に係るガラス板１０に機能液を塗布する塗布システム１００を例示する。図５〜図８は、第１実施形態に係るガラス板１０に機能液を塗布する塗布工程を例示する。
【００６１】
＜塗布システム＞
まず、塗布システム１００について説明する。第１実施形態に係る塗布システム１００は、導電性線条部２の形成されたガラス板１０の第１面１１に機能液を塗布することで、機能性被膜３が第１面１１に積層したガラス板１０を製造するシステムである。図４に例示されるように、塗布システム１００は、ガラス板１０を保持しながら移動させるロボットアーム７と、機能液を射出する射出部８と、を備える。
【００６２】
射出部８は、ガラス板１０の方向を向くノズル８２と、このノズル８２を支持する基部８１と、この基部８１内に機能液を導入する連結部８３と、を有している。そして、連結部８３には機能液を供給するチューブ部材８４が連結されている。チューブ部材８４は、機能液を送り出すポンプ（不図示）等から配送される機能液を射出部８に供給する。そして、基部８１を介してノズル８２と連結部８３とは貫通しており、チューブ部材８４により供給される機能液は、連結部８３を介して、ノズル８２から射出される。
【００６３】
なお、チューブ部材８４は、例えば、塩化ビニル、フッ素樹脂、ゴム等の軟質の素材で構成される。この場合、例えば、チューブ部材８４内が汚れたとき等に、当該チューブ部材８４を交換することが容易である。また、チューブ部材８４のコストを抑えることができ、チューブ部材８４を配設する自由度を高めることができる。ただし、チューブ部材８４の素材は、軟質の素材に限定されなくてもよく、例えば、金属、樹脂等の硬質の素材で構成されてもよい。
【００６４】
図４に例示されるように、この射出部８は固定部材９で固定されている。固定部材９は、例えば、矩形状の第１板部材９２及び第２板部材９３で構成されており、逆Ｌ字状になっている。第１板部材９２は垂直方向に延びる支柱となっており、その上端部に、水平方向に延びる第２板部材９３の片方の端部が連結している。そして、射出部８は、第２板部材９３の先端部付近に取り付けられている。
【００６５】
なお、第１板部材９２と第２板部材９３とが交差する付近には係止部９１が設けられている。この係止部９１にはチューブ部材８４を係止させることができる。これにより、固定部材９の支柱としての第１板部材９２にチューブ部材８４の重みの一部を支えさせることができるため、機能液の搬送時におけるチューブ部材８４の振動を低減することができる。
【００６６】
ロボットアーム７は、先端部分に、ガラス板１０を吸着することのできる吸盤７１を有している。そのため、ロボットアーム７は、この吸盤７１によりガラス板１０を保持し、固定された射出部８に対してこのガラス板１０を移動させることができる。これによって、ノズル８２から射出される機能液をガラス板１０の第１面１１の所定領域に塗布することができる。
【００６７】
なお、これらの構成要素は、例えば、制御部（不図示）によって、制御される。制御部は、例えば、１又は複数のプロセッサと、このプロセッサの処理に利用される周辺回路（ＲＯＭ（Read Only Memory）、ＲＡＭ（Random Access Memory）、インタフェース回路等）を備え、ＲＯＭ等の周辺回路に記憶されたプログラムに従い動作する。第１実施形態では、このような塗布システム１００を用いることで、ガラス板１０の第１面１１に機能液を塗布することができる。
【００６８】
＜塗布工程＞
続いて、図５〜図８を用いて、上記塗布システム１００によりガラス板１０に機能液を塗布することで、機能性被膜３の積層されたガラス板１０を製造する工程を説明する。図５は、第１実施形態に係る塗布システム１００による機能液の塗布工程を例示する。図６は、ガラス板１０の第１面１１上において、右側辺部に沿って機能液を塗布する際のガラス板１０の移動方向を例示する。図７は、ガラス板１０を上から見た図であり、ガラス板１０の第１面１１上において、上辺部に沿って機能液を塗布する際のガラス板１０の移動方向を例示する。図８は、ガラス板１０の第１面１１上において、左側辺部に沿って機能液を塗布する際のガラス板１０の移動方向を例示する。
【００６９】
（前処理）
まず、機能液を塗布する対象となるガラス板１０は立てられた状態で載置されており、機能液の塗布を開始する塗布開始領域Ｒａがガラス板１０の第１面１１上で規定されている。この場合、塗布システム１００は、導電性線条部２の形成されたガラス板１０の第１面１１に機能液を塗布する前に、立てられた状態で載置されているガラス板１０の導電性線条部２の形成されていない第２面１２を吸盤７１で吸着する。これによって、ガラス板１０をロボットアーム７で保持する。
【００７０】
ここで、第１実施形態に係るロボットアーム７は、ロボットアーム７の吸盤７１が吸着する部分を基準として、車外側の第２面１２が鉛直方向から角度ｄ傾いた状態で、ガラス板１０を保持する。図６に示されるとおり、右回りの角度を正、左回りの角度を負とすると、第１実施形態に係るロボットアーム７がガラス板１０を保持する角度ｄは、例えば、−３０度〜＋３０度の間で設定される。
【００７１】
すなわち、第１実施形態に係るロボットアーム７は、ガラス板１０の第２面１２と鉛直方向とのなす角度が３０度以内となるように、ガラス板１０を保持する。このガラス板１０の保持状態を「鉛直方向に立てられた状態」と称してもよい。換言すると、ガラス板１０が鉛直方向に立てられた状態には、ガラス板１０と垂直方向とのなす角度が０度である状態の他、ガラス板１０が鉛直方向に対して若干傾いた状態が含まれてもよい。
【００７２】
次に、塗布システム１００は、ロボットアーム７を制御して、射出部８のノズル８２から機能液を噴射させた場合に、塗布開始領域Ｒａに機能液が当たる（射出される）位置までガラス板１０を移動させる。塗布開始領域Ｒａに機能液が射出される位置までガラス板１０を移動させると、塗布システム１００は、次に説明するステップＳ１０１〜Ｓ１０３の順で、機能液を噴射する。これにより、第１実施形態では、ガラス板１０に当たらない余分な機能液の噴射を抑えることができるため、効率よく機能液をガラス板１０に塗布することが可能になる。
【００７３】
（ステップＳ１０１）
ステップＳ１０１では、図５及び図６に例示されるように、塗布システム１００は、ガラス板１０の第１面１１上において、右側辺部に沿って機能液を塗布する。具体的には、塗布システム１００は、射出部８に機能液を供給して、射出部８のノズルから機能液を噴射させる。続いて、ノズル８２から塗布開始領域Ｒａへ機能液を噴射した後、ロボットアーム７を制御して、ガラス板１０を下方向（図６の矢印Ｕ）に移動させる。そして、機能液の塗布位置が領域Ｒｂに到達すると、塗布システム１００は、次のステップＳ１０２に処理を進める。なお、矢印Ｇは、ノズル８２から噴射される機能液の軌跡を示している。
【００７４】
ガラス板１０を下方向に移動させると、第１面１１上において、ノズル８２から噴射される機能液の塗布位置が上方向に移動する。つまり、塗布システム１００は、このようにガラス板１０を下方向に移動させることで、ガラス板１０の第１面１１上において、右側辺部に沿って機能液を塗布することができる。なお、本ステップＳ１０１では、塗布システム１００は、ノズル８２から噴射される機能液が右側辺部から第２面１２側に回り込まない程度に面方向内側に機能液を射出する。このとき、機能性被膜３は、第１面１１の右側辺部にまで到達するように形成されてもよいし、第１面１１の右側辺部から面方向内側（図５の左方向）の一領域に設けられないように形成されてもよい。
【００７５】
（ステップＳ１０２）
次のステップＳ１０２では、図５及び図７で例示されるように、塗布システム１００は、ガラス板１０の第１面１１上において、上辺部に沿って機能液を塗布する。具体的には、塗布システム１００は、チューブ部材８４を介して供給される機能液をノズル８２から噴射する状態を上記ステップＳ１０１から維持しつつ、ロボットアーム７を制御して、ガラス板１０を右方向（図７の矢印Ｖ）に移動させる。そして、機能液の塗布位置が領域Ｒｂから領域Ｒｃに到達すると、塗布システム１００は、次のステップＳ１０３に処理を進める。
【００７６】
ここで、本ステップＳ１０２では、塗布システム１００は、ノズル８２から噴射される機能液が上辺部から第２面１２側に回り込まない程度に面方向内側に機能液を射出する。このとき、機能性被膜３は、第１面１１の上辺部にまで到達するように形成されてもよいし、第１面１１の上辺部から面方向内側（図５の下方向）の一領域に設けられないように形成されてもよい。
【００７７】
また、本ステップＳ１０２において上辺部に沿って射出された機能液は第１面１１上を下方に流れ落ち、これによって、第１面１１の上辺部から下方に機能液が塗布される。すなわち、第１実施形態では、いわゆるフローコート法によって、上辺部から下方の部分に機能液が塗布され、これによって、導電性線条部２を被覆するように機能性被膜３を形成することができる。そのため、本ステップＳ１０２では、導電性線条部２に機能液を直接射出しなくても、導電性線条部２の形成された領域に機能液を行き巡らせることができ、ガラス板１０に機能液を塗布するのに用いる機能液の量を低減することができる。
【００７８】
ここで、上記のとおり、上記工程で形成される導電性線条部２の表面粗さＲａを１μｍ以下となるようにすることで、機能液がこの導電性線条部２の領域を流れやすくすることができる。また、同様に、導電性線条部２の厚みを３０μｍ以下にすることによっても、機能液が導電性線条部２の領域を流れやすくすることができる。そのため、導電性線条部２の表面粗さＲａ及び／又は厚みを上記の範囲で形成することで、導電性線条部２を機能性被膜３で被覆しやすいようにすることができる。
【００７９】
（ステップＳ１０３）
次のステップＳ１０３では、図５及び図８で例示されるように、塗布システム１００は、ガラス板１０の第１面１１上において、左側辺部に沿って機能液を塗布する。具体的には、塗布システム１００は、機能液をノズル８２から噴射する状態をステップＳ１０２から維持しつつ、ロボットアーム７を制御して、ノズル８２が機能液を射出する方向において、ノズル８２に対してガラス板１０を離間（図８の矢印Ｗの方向）させるように移動させる。
【００８０】
ガラス板１０をノズル８２から離間させる方向に移動させると、ノズル８２とガラス板１０との間の距離が拡がるため、図８の機能液の軌跡（矢印Ｇ）により示されるように、機能液が当たる塗布位置が第１面１１上において下方に移動する。すなわち、塗布システム１００は、ガラス板１０を上方に移動させることなく、ガラス板１０の第１面１１上において、機能液を射出する位置を下方向に移動させることができる。
【００８１】
ここで、本ステップＳ１０３では、塗布システム１００は、ノズル８２から噴射される機能液が左側辺部から第２面１２側に回り込まない程度に面方向内側に機能液を射出する。このとき、機能性被膜３は、第１面１１の左側辺部にまで到達するように形成されてもよいし、第１面１１の左側辺部から面方向内側（図５の右方向）の一領域に設けられないように形成されてもよい。
【００８２】
なお、ガラス板１０を上方に移動させることなく、ガラス板１０をノズル８２から離間させる方向に移動させて、左側辺部に沿って機能液を塗布することにより次のような効果を得ることができる。すなわち、ガラス板１０をノズル８２から離間させる方向に移動させると、ノズル８２とガラス板１０との間の距離が拡がり、ガラス板１０の第１面１１に当たる直前の機能液の勢いは弱まる。そのため、機能液が第２面１２に回り込むのを抑制することができる。
【００８３】
機能液の塗布位置が領域Ｒｃから領域Ｒｄに到達すると、第１実施形態におけるガラス板１０に対する機能液の塗布は終了であり、塗布システム１００は、射出部８からの機能液の射出を停止する。そして、塗布システム１００は、ロボットアーム７を制御して、ガラス板１０を所定の場所に載置し、本製造工程に係る処理を終了する。この後、塗布システム１００は、再度動作を繰り返し、次のガラス板１０に対して機能液を塗布してもよい。
【００８４】
［特徴］
第１実施形態に係る窓ガラス１では、ガラス板１０の第１面１１上に形成される導電性線条部２は機能性被膜３によって被覆される。すなわち、ガラス板１０に所定の機能を付与するとともに、導電性線条部２を機能性被膜３で被覆することによって、導電性線条部２を機能性被膜３で保護し、導電性線条部２の劣化を防止することができる。そのため、導電性線条部２を被覆するための追加的な材料が不要であり、導電性線条部２の劣化を低コストで防止することができる。また、上記塗布工程において、機能液を塗布する領域を制御するのは非常に容易である。そのため、導電性線条部２を十分に被覆する機能性被膜３を容易に形成することができる。したがって、当該構成によれば、低コストでかつ十分に導電性線条部２の劣化を防止することができる。
【００８５】
また、第１実施形態では、上記機能液は、γ−グリシドキシプロピルトリメトキシシラン、テトラエトキシシラン等のシラン化合物を含んでいる。このシラン化合物は、ガラス板１０、遮蔽層４に含まれるガラスバインダ、及び導電性線条部２に含まれるガラスフリットに含まれるケイ素化合物と反応して、各構成要素と機能液との界面でシロキサン結合（-Si-O-Si-）を形成する。これによって、機能性被膜３は、ガラス板１０の第１面１１、遮蔽層４、及び導電性線条部２と強固に接着することができる。そのため、機能性被膜３とガラス板１０の第１面１１との間に雨などが侵入するのを強固に妨げ、導電性線条部２の劣化を十分に防止することができる。なお、遮蔽層４に含まれるガラスバインダ及び導電性線条部２に含まれるガラスフリットは本発明のガラス材料に含まれる。ガラス材料は、ケイ素化合物を含むものであればよく、実施の形態に応じて適宜選択されてもよい。
【００８６】
§１．３  変形例
以上、本発明の実施の形態を詳細に説明してきたが、前述までの説明はあらゆる点において本発明の例示に過ぎない。本発明の範囲を逸脱することなく種々の改良や変形を行うことができることは言うまでもない。
【００８７】
（ガラス板）
例えば、ガラス板１０の上記具体的な構成に関して、実施の形態に応じて、適宜、構成要素の省略、変更、置換、及び追加が行われてもよい。例えば、上記ガラス板１０は、前方側に湾曲した形状を有しているが、平らな形状であってもよい。また、上記ガラス板１０は、自動車の前部又は後部のドアの窓に取り付けられる窓ガラスとして利用されるが、その他の車両の窓ガラスとして利用されるガラス板であってもよい。
【００８８】
ここで、上記実施形態では、ガラス板１０（窓ガラス１）はリアガラスとして利用されている。このリアガラスは、フロントサイドガラスとは異なり、一般的には機能液を塗布しない。フロントサイドガラスは、法規制によって、可視光線透過率が７０％以上であることが要求される。そのため、フロントサイドガラスには、ガラス組成上、紫外線及び赤外線の透過率の高いガラスが利用される。すなわち、フロントサイドガラスは、紫外線及び赤外線を遮断する能力が乏しい。これを補うため、フロントサイドガラスには機能液が塗布される。
【００８９】
一方、リアガラスにはそのような可視光線透過率の制限はない。そのため、リアガラスには、紫外線及び赤外線を遮断する能力の高いガラスが利用される。したがって、リアガラスには一般的に機能液を塗布しない。第１実施形態では、そのようなリアガラスに機能液を敢えて塗布することで、リアガラスに機能性被膜３を形成し、リアガラスに機能を付加するとともに、導電性線条部２を保護することができる。
【００９０】
なお、上記実施形態のようにガラス板１０（窓ガラス１）をリアガラスとして利用する場合には、次のようなメリットがある。すなわち、リアガラスには、上記実施形態のように、導電性線条部２では、複数本の熱線部２１が形成される。従来、このような複数本に分かれた線条を金属層又はガラス層で被覆するためには、金属材料又はガラス材料を個々に塗布していた。これに対して、上記実施形態によれば、フローコート法によって、導電性線条部２全体に一括で機能液を塗布することができる。そのため、当該構成によれば、導電性線条部２を被覆する工程の時間的なコストを大幅に短縮することができる。
【００９１】
また、リアガラスに機能性被膜３を形成することで、後部座席の乗員の快適性を向上することもできる。具体的には、紫外線カットコーティング液を機能液に利用した場合には、後部座席の乗員に対する紫外線照射を抑えることができる。この場合には、更に、後部座席付近の内装材が紫外線により劣化してしまうことを低減することができる。また、赤外線（ＩＲ）カットコーティング液を機能液に利用した場合には、後部座席の乗員に対する赤外線照射を抑えることができる。この場合には、更に、車内に入射する赤外線の量を抑えることで、車内全体の温度上昇を低減することができる。また、防曇コーティング液、撥水コーティング液又は防汚コーティング液を機能液に利用した場合には、後部座席の乗員及び運転者の後方視界を十分に確保することが可能になる。
【００９２】
また、上記ガラス板１０は、１枚のガラス板により構成されている。しかしながら、上記ガラス板１０は、外側ガラス板と内側ガラス板とを中間膜を介して互いに接合した合わせガラスにより構成されてもよい。更に、上記ガラス板１０は略台形状に形成されている。しかしながら、ガラス板１０の形状は、このような形状に限定されなくてもよく、実施の形態に応じて適宜選択されてよい。
【００９３】
更に、上記実施形態では、ガラス板１０は自動車の窓ガラス１として利用される。しかしながら、本発明が適用可能な車両は、自動車に限定される訳ではなく、実施の形態に応じて適宜選択可能である。例えば、上記実施形態に係る窓ガラス１は、鉄道車両、建設機械の車両、農業機械の車両等に適用されてもよい。
【００９４】
（遮蔽層）
また、例えば、上記実施形態では、遮蔽層４は、窓ガラス１の周縁部に沿うように設けられている。しかしながら、遮蔽層４を設ける領域は、実施の形態に応じて適宜設定可能である。ただし、運転者の視野範囲に遮蔽層４が重なってしまうと、運転の際に遮蔽層４によって運転者の視界が妨げられてしまう。そのため、運転者の視野範囲に重ならないよう遮蔽層４の領域を設定するのが好ましい。なお、遮蔽層４は省略されてもよい。
【００９５】
また、例えば、上記実施形態では、遮蔽層４は一層構造である。しかしながら、遮蔽層４は、多層構造にすることができる。例えば、ガラス板１０の車内側の第１面１１にセラミックを積層することで第１セラミック層を形成する。次に、第１セラミック層の上に銀を積層することで銀層を形成する。更に、この銀層の上にセラミックを積層することで第２セラミック層を形成する。これによって、３層構造の遮蔽層４を形成することができる。この３層構造の遮蔽層４は、銀層によって電磁波を遮蔽することができる。なお、この銀層には以下の表２に示される組成の材料を利用することができる。
【００９６】
【表４】
0006510919.tif 000005
＊１，主成分：ホウケイ酸ビスマス、ホウケイ酸亜鉛
【００９７】
また、例えば、上記実施形態では、遮蔽層４は、ガラス板１０の車内側の第１面１１に積層されている。しかしながら、遮蔽層４を積層する面は、車内側の第１面１１に限定されなくてもよく、車外側の第２面１２であってもよい。また、ガラス板１０が複数枚のガラス板で構成される場合には、遮蔽層４を積層する１又は複数の面は、複数枚のガラス板の面から適宜選択可能である。
【００９８】
なお、車内側の第１面１１にセラミックを積層することによって、窓ガラス１を自動車に取り付ける際の接着性を高めることができる。また、この遮蔽層４がガラス板１０と自動車の取り付け部分との間でクッションとなることによって、窓ガラス１が取り付け部分において割れやすくなるのを防止することができる。
【００９９】
（導電性線条部）
また、例えば、上記実施形態では、導電性線条部２は、結露を除去する熱線を構成する。しかしながら、導電性線条部２の用途は実施の形態に応じて適宜選択可能である。例えば、導電性線条部２は、氷結を溶かすようワイパーを加熱するための熱線として窓ガラス１の第１面１１に形成されてもよい。また、例えば、導電性線条部２は、所定の電波を受信するためのアンテナとして窓ガラス１の第１面１１に形成されてもよい。導電性線条部２のパターンは、導電性線条部２の用途に応じて適宜選択可能である。なお、導電性線条部２は、車外側の第２面１２に形成されてもよい。
【０１００】
また、上記実施形態では、図２に例示されるように、導電性線条部２は断面矩形状に形成されている。しかしながら、導電性線条部２の断面形状は、矩形状に限定されず、実施の形態に応じて適宜選択可能である。
【０１０１】
例えば、図９は、導電性線条部２の断面形状の他の形態を例示する。図９に例示されるように、導電性線条部２の断面形状を、ガラス板１０の面と接する側が広く、ガラス板１０と離れる側が狭くなるような勾配を有する形状に形成することができる。具体的に、図９では、上記のような勾配を有するように、導電性線条部２の断面形状は台形状に形成されている。そのため、導電性線条部２とガラス板１０との境界部分の角度が鈍角となり、この境界部分で機能液が留まり難くすることができる。したがって、導電性線条部２の領域を機能液が流れやすいようにすることができ、これによって、導電性線条部２を機能性被膜３で被覆しやすいようにすることができる。このとき、導電性線条部２の線幅を７００μｍ程度、厚みを１０μｍ程度にすることで、機能性被膜３で導電性線条部２をより被覆しやすいようにすることができる。なお、そのような形状は台形に限定される訳ではなく、例えば、導電性線条部２の断面形状は円弧状に形成されてもよい。
【０１０２】
また、上記実施形態では、フローコート法によって機能液を塗布する。そのため、導電性線条部２が断面矩形状に形成されている場合には、次のような不具合が生じる可能性がある。すなわち、熱線部２１の領域は、熱線部２１が延びる方向と垂直に機能液が流れる。そのため、熱線部２１の一対の側面は、機能液の流れる方向を向いて配置されることになる。ここで、熱線部２１が断面矩形状に形成される場合には、この熱線部２１の各側面は、ガラス板の第１面１１に対して垂直に起立した状態になる。そうすると、熱線部２１の表面からガラス板の面（第１面１１）に機能液が流れ落ちる際に、機能液が流れてくる方向とは反対側に位置する熱線部２１の側面の付け根には機能液が十分に行き渡らない可能性がある。そのため、熱線部２１の側面の一部に機能液が十分に塗布されていない領域が形成されてしまい、機能性被膜３による導電性線条部２の被覆が不十分になってしまう可能性がある。これに対して、上記のように、導電性線条部２の断面形状を台形等のように形成することによって、このような事態を避けることができ、導電性線条部２の領域を機能性被膜３で十分に被覆することができる。
【０１０３】
（機能性被膜）
また、例えば、上記実施形態では、機能性被膜３は、車内側の第１面１１に形成されている。ただし、導電性線条部２が車外側の第２面１２に形成される場合には、機能性被膜３は、車外側の第２面１２に形成される。すなわち、機能性被膜３は、導電性線条部２を被覆するように、導電性線条部２の形成される面と同じ面に形成される。しかしながら、導電性線条部２の形成される面と反対側の面に機能性被膜３を形成してはならない訳ではなく、ガラス板１０の両面に機能性被膜３を形成してもよい。
【０１０４】
（成形装置）
上記実施形態では、ガラス板１０をプレス成型する成形装置９０２を説明した。しかしながら、窓ガラス１のガラス板１０を成形する方法は、このような例に限られなくてもよく、例えば、ガラス板１０の自重で曲げる自重曲げ工法によって成形してもよい。自重曲げ工法では、成形装置は、例えば、リング状（枠状）の成形型を有する。成形型は搬送台の上に配置されており、平板状のガラス板１０は成形型の上に載置される。この状態で、搬送台は、加熱炉及び徐冷炉内を順に通過する。このとき、成形型はリング状であるため、ガラス板１０は周縁部のみが支持された状態で加熱炉を通過する。そして、加熱炉内で軟化点温度付近まで加熱されると、ガラス板１０は自重によって周縁部よりも内側が下方に湾曲し、曲面状に成形される。
【０１０５】
（塗布システムの構成）
また、例えば、塗布システム１００の上記具体的な構成に関して、実施の形態に応じて、適宜、構成要素の省略、変更、置換、及び追加が行われてもよい。例えば、塗布システム１００は、機能液を塗布している間に、既に塗布した機能液を乾燥させるため、ガラス板１０に送風を行う１又は複数のファンで構成される送風ユニットを備えてもよい。また、ガラス板１０を保持し移動させる手段として、ロボットアーム７以外の手段が用いられてもよい。更に、射出部８及びロボットアーム７は、１つの制御部によって制御されてもよいし、別々の制御部によって制御されてもよい。
【０１０６】
（固定部材）
また、例えば、上記塗布システム１００では、逆Ｌ字状の固定部材９によって射出部８が固定されている。しかしながら、固定部材９の構成及び形状は、上記構成及び上記形状に限定されなくてもよく、射出部８及びチューブ部材８４が固定される限り、その他の構成及び形状であってもよい。射出部８を固定する方法は、実施の形態に応じて、適宜、選択されてよい。
【０１０７】
（風乾工程）
また、例えば、上記塗布システム１００は、ガラス板１０への機能液の塗布が終了した後に、機能液を塗布した領域全体を乾燥させる風乾工程を行うための送風ユニットを更に備えてもよい。例えば、塗布システム１００は、ガラス板１０の全域に送風することのできる送風ユニットによって風乾工程を実施してもよい。当該風乾工程は、例えば、相対湿度４０％未満又は３０％以下に保持した雰囲気で実施することができる。この風乾工程は、５分程度実施してもよい。また、風乾工程を実施した後に、加熱を伴う加熱乾燥工程を実施してもよい。この加熱乾燥工程は、３００℃以下、例えば、１００℃〜２００℃の雰囲気にガラス板１０をさらすことで、実施することができる。この加熱乾燥工程は、１５分〜６０分程度実施してもよい。
【０１０８】
（ガラス板の移動方向）
また、上記各ステップＳ１０１〜Ｓ１０３において、ガラス板１０を移動させる方向は実施の形態に応じて適宜選択されてもよい。例えば、ステップＳ１０１において、塗布システム１００は、ガラス板１０を射出部８に近接するように移動させてもよい。これにより、ノズル８２とガラス板１０との距離が短くなるため、ノズル８２から射出される機能液が当たる塗布位置を第１面１１上において上方向に移動させることができる。
【０１０９】
（射出量の変動）
また、上記塗布システム１００は、射出部８から機能液を射出する勢いを変更することで、ガラス板１０の第１面１１上において機能液を射出する位置を上下方向に移動させてもよい。例えば、塗布システム１００は、射出部８から機能液を射出する勢いを弱めることで、第１面１１上の機能液の塗布位置を下方向に移動させてもよい。また、塗布システム１００は、射出部８から機能液を射出する勢いを強めることで、第１面１１上の機能液の塗布位置を上方向に移動させてもよい。これによって、射出部８及びガラス板１０を共に移動させなくても、機能液を射出する位置を上下方向に変更することができる。
【０１１０】
（ガラス板の保持角度）
また、上記塗布システム１００のロボットアーム７がガラス板１０を保持する角度ｄは、上記のような角度でなくてもよく、例えば、垂直であってもよい。このようにすると、ガラス板１０は、鉛直方向に立てられた状態で機能液を塗布される。そのため、ガラス板１０の第１面１１上に射出された機能液は流れ落ちやすくなるため、上記のようなフローコート法において、機能液の塗布にかかる時間を短くすることが可能になる。なお、上記実施形態では、ロボットアーム７の吸盤７１が吸着する部分に基づいてガラス板１０の角度を説明した。その他の基準に基づいて、ガラス板１０の角度ｄが説明されてもよい。
【０１１１】
（ガラス板の向き）
また、上記塗布システム１００は、上記各ステップＳ１０１〜Ｓ１０３において、上辺部が鉛直上向きの状態でガラス板１０を保持している。しかしながら、ガラス板１０を保持する向きはこのような例に限られず、塗布システム１００は、上辺部が鉛直下向きになるようにガラス板１０を保持してもよい。
【０１１２】
（ガラス板の移動）
また、上記実施形態では、射出部８を固定し、ガラス板１０を移動させることで、ガラス板１０の第１面１１に機能性被膜３を積層した。しかしながら、ガラス板１０は射出部８に対して相対的に移動すればよく、塗布システム１００は、射出部８及びガラス板１０を共に移動させてもよいし、ガラス板１０を固定して、射出部８を移動させてもよい。
【０１１３】
なお、上記実施形態のように射出部８を固定し、ガラス板１０を移動させた場合には、次のような効果を得ることができる。すなわち、射出部８を移動させて機能液をガラス板１０に塗布したとすると、配送する機能液の分だけ重くなったチューブ部材８４が射出部８の移動に伴って振動してしまう。これによって、このチューブ部材８４の振動が射出部８に伝達することによって、機能液は、射出部８に伝達した振動に応じて波打った状態でノズル８２からガラス板１０に向けて噴射される。
【０１１４】
そうすると、上記ステップＳ１０１〜Ｓ１０３において、波打った塗布ラインが形成されてしまったり、第２面１２側に機能液が回り込んでしまったりする等の不具合が生じてしまう可能性がある。特に、上記実施形態では、チューブ部材８４は、軟質の素材で構成され、振動しやすくなっているため、そのような不具合の生じる可能性が高い。
【０１１５】
これに対して、上記実施形態によれば、射出部８を移動させずに固定する。そのため、チューブ部材８４で発生する振動を抑えて、機能液を塗布する際に生じる機能液のうねりを抑制することができ、これによって、上記のような不具合が生じるのを防止することができる。
【０１１６】
（機能液の塗布領域）
上記実施形態では、ガラス板１０の右側辺部、上辺部及び左側辺部に沿って機能液を塗布するフローコート法によって、ガラス板１０の第１面１１に機能性被膜３を形成している。すなわち、導電性線条部２の領域に機能液を直接塗布することなく、導電性線条部２を被覆する機能性被膜３を形成する。しかしながら、機能液を塗布する方法は、このような例に限られなくてもよく、導電性線条部２の形成された領域に機能液を直接塗布してもよい。
【０１１７】
§２  第２実施形態
次に、本発明の第２実施形態について説明する。上記第１実施形態では、シェーピング工程と塗布工程との間に、導電性線条部２及び遮蔽層４を形成したガラス板１０の第１面１１を洗浄水で洗浄する洗浄工程を実施してもよい。洗浄工程は、例えば、次のようにして実施することができる。すなわち、酸化セリウム等を含む洗浄剤を用いてブラシ又はスポンジで第１面１１を洗浄する。そして、第１面１１に水（洗浄水）をかけて洗い流し、その後、所定の環境下で第１面１１を乾燥させる。このようにして、シェーピング工程と塗布工程との間に、導電性線条部２及び遮蔽層４を形成した第１面１１を洗浄する洗浄工程を実施することができる。なお、汚れの程度によっては、洗浄剤は用いられなくてもよい。
【０１１８】
ただし、この場合には、上述のとおり、洗浄水の乾燥に時間がかかってしまい、かつ、導電性線条部２及び遮蔽層４上の機能性被膜３が剥離しうるという問題点が生じることを本件発明者らは見出した。そこで、そのような２つの問題点を解決すべく、本第２実施形態では、以下のようにして、上記窓ガラス１を製造する。なお、以下では、上記第１実施形態と同様の構成要素に関しては同様の符号を用い、適宜説明を省略した。
【０１１９】
（形成工程）
まず、導電性線条部２及び／又は遮蔽層４が第１面１１に積層したガラス板１０を形成する形成工程を実施する。当該形成工程は、上記第１実施形態のシェーピング工程と同様に実施可能である。
【０１２０】
すなわち、黒色のセラミックをスクリーン印刷などのよってガラス板１０の第１面１１の周縁部に積層し、２００℃程度で２０分程度の仮焼きを行うことで、ガラス板１０の周縁部に遮蔽層４を形成することができる。また、銀粉末、ガラスフリット等を含む導電性の銀ペーストをガラス板１０の第１面１１に印刷し、ガラス板１０を加熱炉９０１で加熱することで、ガラス板１０の第１１面に所定のパターンを有する導電性線条部２を形成することができる。以上により、導電性線条部２及び遮蔽層４が第１面１１に積層したガラス板１０を形成することができる。
【０１２１】
なお、導電性線条部２及び遮蔽層４の材料についてはそれぞれ上記第１実施形態と同様である。また、本第２実施形態では、この形成工程において、導電性線条部２及び遮蔽層４のうち少なくとも一方の形成を省略してもよい。すなわち、この形成工程では、導電性線条部２及び遮蔽層４のいずれか一方のみを備えるガラス板１０を形成してもよい。更に、導電性線条部２及び遮蔽層４は第２面１２に積層されてもよい。この形成工程は、本発明の第１工程に相当する。
【０１２２】
（洗浄工程）
次に、極性有機溶媒に有機酸を溶解した溶液（以下、「有機洗浄液」とも記載する）で、第１面１１のうちの少なくとも導電性線条部２及び／又は遮蔽層４を含む領域を洗浄する。この洗浄工程は、本発明の第２工程に相当する。例えば、ガラス板１０を有機洗浄液に浸漬させてもよい。また、例えば、導電性線条部２及び遮蔽層４を含む領域を、有機洗浄液を用いてブラシで洗浄してもよい。また、例えば、有機洗浄液を染み込ませた布などの塗布体で導電性線条部２及び遮蔽層４を含む領域を拭き上げてもよい。これらのうちのいずれかの方法によって、洗浄工程を実施することができる。
【０１２３】
この洗浄工程の極性有機溶媒には、例えば、メタノール、エタノール、ｎ−プロパノール、イソプロパノール、イソブタノール、又はそれらの混合溶媒を用いることができる。また、極性有機溶媒として、アルコールを用いるのが好ましく、水と混和するアルコールを用いるのが更に好ましい。この観点から、極性有機溶媒として、エタノールが用いられるのが好ましい。なお、極性有機溶媒としてエタノールを用いる場合、この極性有機溶媒としてのエタノール溶液には、水が含まれてもよい。例えば、エタノール溶液には、２０ｗｔ％程度の水が含まれてもよい。ただし、作用性の観点から、エタノール溶液には、水が極力含まれない方が好ましい。例えば、エタノール溶液の水の含有量は、０．５ｗｔ％以下であるのが好ましい。
【０１２４】
また、この洗浄工程の有機酸には、例えば、脂肪族カルボン酸、脂肪族ヒドロキシ酸等を用いることができる。すなわち、有機酸は、例えば、酢酸、プロピオン酸、マロン酸、マレイン酸、クエン酸、イソクエン酸、リンゴ酸、酒石酸、及び乳酸のうち少なくとも１種以上で構成することができる。有機酸として、水に溶解する材料が用いられるのが好ましい。また、有機酸として、キレート剤が用いられるのが好ましい。この観点から、有機酸として、クエン酸が用いられるのが好ましい。なお、極性有機溶媒中の有機酸の濃度は、実施の形態に応じて適宜設定可能である。例えば、極性有機溶媒中の有機酸の濃度は、０．０１〜１ｍｏｌ／Ｌの範囲で設定されてよい。
【０１２５】
なお、極性有機溶媒に有機酸を溶解した溶液で第１面１１を洗浄した後に、上記の洗浄水による洗浄工程と洗浄した領域を乾燥させる乾燥工程とを実施してもよい。すなわち、酸化セリウム等を含む洗浄剤を用いてブラシで第１面１１を洗浄してもよい。そして、第１面１１に水（洗浄水）をかけて洗い流し、その後、所定の環境下で洗浄した領域を乾燥させてもよい。
【０１２６】
（塗布工程）
上記洗浄工程の後、導電性線条部２及び／又は遮蔽層４が積層した第１面１１に所定の機能を与えるための機能液を塗布することで、当該第１面１１に機能性被膜３を形成する塗布工程を実施する。この塗布工程は、本発明の第３工程に相当する。当該塗布工程は、上記第１実施形態の塗布工程と同様に実施することができる。すなわち、上記塗布システム１００を用いて、フローコート法により機能液を第１面１１に塗布することで、第１面１１に機能性被膜３を形成することができる。なお、この塗布工程で利用可能な機能液の材料については、上記第１実施形態と同様である。例えば、機能液には、上記表２又は表３で示される組成の紫外線カットコーティング液が用いられてもよい。また、この塗布工程は、例えば、相対湿度４０％未満又は３０％以下に保持した雰囲気中で実施することができる。
【０１２７】
（乾燥工程）
次に、機能液を塗布した第１面１１を所定の方法で乾燥させる乾燥工程を実施する。これによって、導電性線条部２及び遮蔽層４を含む第１面１１上に機能性被膜３が形成された窓ガラス１を製造することができる。なお、当該乾燥工程は、上記風乾工程及び加熱乾燥工程を含んでもよい。すなわち、乾燥工程として、まず、相対湿度４０％未満又は３０％以下に保持した雰囲気中で、機能液を塗布した領域全体に送風ユニットにより風を送ることで、風乾工程を実施してもよい。そして、風乾工程を実施した後に、３００℃以下、例えば、１００℃〜２００℃の雰囲気にガラス板１０をさらすことで、加熱乾燥工程を実施してもよい。
【０１２８】
［特徴］
当該第２実施形態では、導電性線条部２及び／又は遮蔽層４が積層したガラス板１０の第１面１１に機能液を塗布する塗布工程の前に、極性有機溶媒に有機酸を溶解した溶液で当該第１面１１を洗浄する洗浄工程が実施される。これによって、窓ガラス１の製造効率を高めることができ、かつ、導電性線条部２及び／又は遮蔽層４上の機能性被膜３が剥がれるのを抑制することができる。なお、これは、有機洗浄液によって、導電性線条部２及び遮蔽層４上に機能液が定着しやすくなることによる。そのため、機能性被膜３の膜厚及びガラス板１０の寸法に影響をほぼ受けることなく、上記効果を得ることができる。すなわち、当該第２実施形態によれば、比較的に機能性被膜３の膜厚が厚く、かつ、ガラス板１０の寸法が大きくても、窓ガラス１の製造効率を高めることができ、導電性線条部２及び／又は遮蔽層４上の機能性被膜３が剥がれるのを抑制することができる。
【実施例】
【０１２９】
以下、本発明の実施例について説明する。ただし、本発明はこの実施例に限定される訳ではない。
【０１３０】
（１）実施例１
ガラス板１０に形成する導電性線条部２を機能性被膜３で被覆することにより、導電性線条部２の劣化がどの程度抑えることができるかを調べるために、以下の実施例１と比較例とを用意した。
【０１３１】
まず、上記第１実施形態の製造工程によって、第１面において、周縁部に遮蔽層を形成し、遮蔽層上及び内側の領域に導電性線条部を形成したガラス板を用意した。ガラス板にはソーダライムシリカガラスを利用した。遮蔽層の形成には、上記表１に示される組成のセラミックを用いた。また、導電性線条部の形成には、銀粒子が７０〜８０質量％、ガラスバインダ及び遷移金属酸化物が各々１〜１０質量％、樹脂が１〜１０質量％、添加剤が１〜１０質量％及び有機媒体が１０〜２０質量％となるように調合した銀ペーストを用いた。形成した導電性線条部の線幅は、熱線部の領域で０．１ｍｍ〜１．０ｍｍ、熱線同士が結合した接続部の領域で５ｍｍ程度であった。また、形成した導電性線条部の厚みは３〜３０μｍ程度であった。そして、上記第１実施形態の塗布工程によって、上記の表２に示される紫外線カットコーティング液を導電性線条部の形成した第１面に塗布することで、導電性線条部を機能性被膜で被覆した実施例１に係る窓ガラスを得た。形成された機能性被膜の膜厚は１．５μｍ〜５．５μｍ程度であった。一方、上記第１実施形態の塗布工程を省略し、その他は実施例１と同様の方法により、比較例に係る窓ガラスを得た。すなわち、比較例に係る窓ガラスは、実施例１に係る窓ガラスから機能性被膜を省略した構成で形成した。
【０１３２】
実施例１に係る窓ガラスと比較例に係る窓ガラスとをそれぞれ３枚ずつ用意し、常温（室温）で０．１（ｍｏｌ／リットル）の希硫酸に各窓ガラスを浸漬した。そして、４時間経過毎に各窓ガラスの導電性線条部の劣化具合を確認した。具体的には、次の２つの方法で導電性線条部の劣化具合を確認した。
【０１３３】
１つ目の方法は、導電性線条部の抵抗値による。各窓ガラスの導電性線条部の抵抗値を測定し、導電性線条部の抵抗値の変化を確認することで導電性線条部の劣化具合を確認した。この方法では、抵抗値が上昇することにより、導電性線条部の劣化の進行が確認できる。すなわち、導電性線条部の酸化が進むと、導電性線条部に電気が流れにくくなり、導電性線条部の抵抗値が上がる。そのため、導電性線条部の抵抗値の上昇具合を確認することにより、導電性線条部の劣化の進行を確認することができる。
【０１３４】
また、２つ目の方法（テープテスト）は、導電性線条部の物理的強度による。このテープテストは次のような方法で行った。すなわち、希硫酸に浸漬した各窓ガラスを取り出して水洗いした。次に、各窓ガラスを乾燥させ、乾燥した各窓ガラスの導電性線条部にテープ（商品名：ニチバンＣＴ−１８）を貼り付けた。そして、この密着させたテープを一気に引き剥がし、このテープを引き剥がした部分の状態を確認した。
【０１３５】
上記の２つの方法による試験結果を図１０及び図１１に示す。図１０は、実施例１に係る各窓ガラスの試験結果を示す。また、図１１は、比較例に係る各窓ガラスの試験結果を示す。
【０１３６】
図１０に示されるように、実施例１に係る各窓ガラスでは、硫酸に９６時間浸漬させても、導電性線条部の抵抗値の変化率は２．５９％以下に抑えることができた。また、テープテストを行っても導電性線条部は剥離しなかった。一方、図１１に示されるように、比較例では、硫酸に８時間浸漬させた時点で、導電性線条部の抵抗値の変化率が４．３９％となる窓ガラスがあった。また、比較例では、テープテストによって導電性線条部が剥離し、断線する窓ガラスがあった。断線しなかった窓ガラスでも導電性線条部の一部は剥離し、導電性線条部の抵抗値が大きく上昇した。
【０１３７】
したがって、実施例１と比較例とを比較すると、実施例１では導電性線条部の劣化が十分に抑えられていた。すなわち、導電性線条部を機能性被膜で被覆することで、導電性線条部の劣化を十分に抑えることができることが分かった。これは次のような作用によるものと推測される。実施例１で利用した紫外線カットコーティング液は、γ−グリシドキシプロピルトリメトキシシラン、テトラエトキシシラン等のシラン化合物を含んでいる。このシラン化合物は、ガラス板、遮蔽層に含まれるガラスバインダ、及び導電性線条部に含まれるガラスフリットに含まれるケイ素化合物と反応し、各構成要素と機能液との界面でシロキサン結合（-Si-O-Si-）を形成することができる。そのため、紫外線カットコーティングによる機能性被膜は、ガラス板、遮蔽層及び導電性線条部の表面と強固に接着し、機能性被膜とガラス板１０の第１面との間に硫酸が侵入するのを防止し、導電性線条部の劣化を十分に抑えることができたと推測される。よって、紫外線カットコーティング液以外であっても、シラン化合物を含む機能液であれば、上記実施例１にように導電性線条部の劣化を十分に抑えることができるものと推測される。
【０１３８】
なお、導電性線条部の段差により、機能性被膜の見栄えが悪くなることが懸念されたが、本実施例１では、機能性被膜の見栄えは、特に問題なく、良好であった。したがって、一般的なリアガラスに機能液を塗布して機能性被膜を形成しても、機能性被膜の見栄えは特に問題なく良好であることが確認された。
【０１３９】
（２）実施例２
次に、有機洗浄液による洗浄の効果を確認するため、以下の実施例２及び参考例に係る製造工程を実施した。
【０１４０】
まず、実施例２に係る製造工程として、上記第２実施形態の形成工程によって、第１面において、周縁部に遮蔽層を形成し、遮蔽層上及び内側の領域に導電性線条部を形成したガラス板を形成した。ガラス板にはソーダライムシリカガラスを利用した。遮蔽層の形成には、上記表１に示される組成のセラミックを用いた。また、導電性線条部の形成には、銀粒子が７０〜８０質量％、ガラスバインダ及び遷移金属酸化物が各々１〜１０質量％、樹脂が１〜１０質量％、添加剤が１〜１０質量％及び有機媒体が１０〜２０質量％となるように調合した銀ペーストを用いた。形成した導電性線条部の線幅は、熱線部の領域で０．１ｍｍ〜１．０ｍｍ、熱線同士が結合した接続部の領域で５ｍｍ程度であった。また、形成した導電性線条部の厚みは３〜３０μｍ程度であった。
【０１４１】
次に、エタノールを主成分とする混合溶媒（上記ＡＰ−７）にクエン酸を溶解することで有機洗浄液を作製した。そして、ベンコット（旭化成せんい株式会社製、クリーンルーム用不織布ワイパー）に当該有機洗浄液５ｍｌを染み込ませ、導電性線条部及び遮蔽層をベンコットで拭いた。このとき、導電性線条部及び遮蔽層それぞれの周辺のガラス表面もベンコットで拭いた。なお、有機洗浄液におけるクエン酸の濃度は、０．１ｍｏｌ／Ｌとした。
【０１４２】
導電性線条部及び遮蔽層を上記有機洗浄液で洗浄した後、いわゆるセリコ洗浄を行った。すなわち、酸化セリウム洗浄剤を用いて、第１面をスポンジで洗浄した。その後、第１面に高圧の水を噴射して洗浄剤を除去し、純水ですすいだ後、自然乾燥させた。
【０１４３】
更に、上記第２実施形態の塗布工程によって、上記の表２に示される紫外線カットコーティング液を導電性線条部及び遮蔽層を積層した第１面に塗布することで、導電性線条部及び遮蔽層を含む第１面上に機能性被膜を形成した。この塗布工程では、２２℃、相対湿度２７％ＲＨの雰囲気中で実施した。
【０１４４】
そして、上記第２実施形態の風乾工程及び加熱乾燥工程によって、機能性被膜を形成した第１面を乾燥させた。風乾工程では、上記雰囲気中で、風速１．５ｍ／ｓの風を５分程度、第１面に当てた。その後、加熱乾燥工程では、予め２００℃に昇温したオーブンにガラス板を投入し、このオーブンでガラス板を１５分程度加熱した。以上のように、第２実施例に係る窓ガラスの製造工程を実施した。形成された機能性被膜の膜厚は１．５μｍ〜５．５μｍ程度であった。
【０１４５】
一方、参考例に係る窓ガラスの製造工程では、上記第２実施例の製造工程において、有機洗浄液による洗浄工程と加熱乾燥工程とを省略した。すなわち、上記第２実施形態の形成工程によって、第１面において、周縁部に遮蔽層を形成し、遮蔽層上及び内側の領域に導電性線条部を形成したガラス板を形成した。次に、酸化セリウム洗浄剤を用いて第１面をブラシで洗浄した。続いて、第１面を水洗いし、乾燥させた。その後、上記第２実施形態の塗布工程によって、上記の表２に示される紫外線カットコーティング液を導電性線条部及び遮蔽層を積層した第１面に塗布することで、導電性線条部及び遮蔽層を含む第１面上に機能性被膜を形成した。そして、風乾工程によって、機能性被膜を形成した第１面を乾燥させた。このようにして、参考例に係る窓ガラスの製造工程を実施した。
【０１４６】
図１２は、上記実施例２及び参考例に係る製造工程により製造した窓ガラスの品質結果を示す。
【０１４７】
図１２に示されるように、実施例２に従って製造した窓ガラスでは、遮蔽層上及び導電性線条部上で機能性被膜の剥離は発生しなかった。また、導電性線条部上及びガラス表面上で機能性被膜のクラックも発生しなかった。更に、導電性線条部及び遮蔽層の下部において、機能性被膜のムラは発生しなかった。そして、有機洗浄液による洗浄工程の後に実施した水洗いにおいて、導電性線条部及び遮蔽層とガラス表面との境に水たまりは発生しなかった。そのため、セリコ洗浄後の自然乾燥は、１０分程度で完了した。
【０１４８】
一方、参考例に従って製造した窓ガラスでは、上記風乾工程後に、遮蔽層上及び導電性線条部上で機能液の剥離が生じた。すなわち、参考例では、加熱乾燥工程を実施するまでもなく、遮蔽層上及び導電性線条部上で機能液の剥離が生じた。また、参考例に係る製造工程では、ガラス板を形成後に実施した水洗いにおいて、導電性線条部及び遮蔽層とガラス表面との境に水たまりが発生した。そのため、セリコ洗浄後の自然乾燥には、６０分程度の時間がかかった。
【０１４９】
したがって、実施例２と参考例とを比較すると、実施例２では、機能液を塗布する前の水洗いにおいて、導電性線条部及び遮蔽層とガラス表面との境に水たまりが発生するのを十分に抑えられることが分かった。これにより、実施例２では、ガラス板の製造時間を５０分程度短縮できることが分かった。また、実施例２では、導電性線条部上及び遮蔽層上の機能性被膜が乾燥工程によって剥がれるのを十分に抑えられることが分かった。よって、上記第２実施形態によれば、窓ガラスの製造工程を高めることができ、かつ、導電性線条部上及び遮蔽層上の機能性被膜が剥離するのを抑制することができることが確認された。
【符号の説明】
【０１５０】
１…窓ガラス、
１０…ガラス板、１１…第１面、１２…第２面、
２…導電性線条部、２１…熱線部、２２…バスバー部、２３…接続部、
３…機能性被膜、
４…遮蔽層、
９０１…加熱炉、９０２…成形装置、９２１…上型、９２２…下型、
９０３…ローラコンベア、９３１…ローラ、
１００…塗布システム、
７…ロボットアーム、７１…吸盤、
８…射出部、８１…基部、８２…ノズル、８３…連結部、８４…チューブ部材、
９…固定部材、９１…係止部、９２…第１板部材、９３…第２板部材
【図１】
0006510919.tif 000006
【図２】
0006510919.tif 000007
【図３】
0006510919.tif 000008
【図４】
0006510919.tif 000009
【図５】
0006510919.tif 000010
【図６】
0006510919.tif 000011
【図７】
0006510919.tif 000012
【図８】
0006510919.tif 000013
【図９】
0006510919.tif 000014
【図１０】
0006510919.tif 000015
【図１１】
0006510919.tif 000016
【図１２】
0006510919.tif 000017